(57)【要約】【課題】劣化したセメント硬化体を容易に再生することができ、また、中性化したセメント硬化体をアルカリに変化させて、セメント硬化体の内部に配置された鉄筋等のコンクリートの支持材の錆化、腐食化を防止する。【解決手段】中性化したセメント硬化体１に対して、純水、および貝殻焼成カルシウムを用いた酸化カルシウムを混合して得た純粋な水酸化カルシウム溶液からなる再生材７を付与した後、コンクリート１を乾燥させ、その後、少なくとも再生材７を付与した部分の表面をシール材９によって被覆する。【選択図】  図５
2012082090.tif 000002
【特許請求の範囲】
【請求項１】
中性化したセメント硬化体に対して、水酸化カルシウム溶液からなる再生材を付与してセメント硬化体を再生するセメント硬化体の再生方法。
【請求項２】
前記再生材を、純水および酸化カルシウムを混合して得た純粋な水酸化カルシウム溶液とすることを特徴とする請求項１に記載のセメント硬化体の再生方法。
【請求項３】
前記酸化カルシウムとして、貝殻焼成カルシウムを用いることを特徴とする請求項２に記載のセメント硬化体の再生方法。
【請求項４】
前記セメント硬化体に前記再生材を付与する前に、前記セメント硬化体の中性化の有無を診断する請求項１乃至請求項３のいずれか１項に記載のセメント硬化体の再生方法。
【請求項５】
前記セメント硬化体における中性化した部分の一部を除去して、該除去部に充填材を充填する請求項１乃至請求項４のいずれか１項に記載のセメント硬化体の再生方法。
【請求項６】
前記セメント硬化体の内部に金属材料からなる支持材が配設されているセメント硬化体の再生方法において、
前記除去部において露出した前記支持材に、補修処理を施すことを特徴とする請求項５に記載のセメント硬化体の再生方法。
【請求項７】
前記補修処理として、防錆処理を施すことを特徴とする請求項６に記載のセメント硬化体の再生方法。
【請求項８】
前記セメント硬化体に前記再生材を付与した後に、前記セメント硬化体を乾燥させ、その後、少なくとも前記再生材を付与した部分の表面を、シール材によって被覆することを特徴とする請求項１ないし請求項７のいずれか１項に記載のセメント硬化体の再生方法。
【請求項９】
前記シール材として、分子構造の内部にカルボキシル基（ＣＯＯＨ基）を有する変性ポリエステル樹脂を用いることを特徴とする請求項８に記載のセメント硬化体の再生方法。
【請求項１０】
請求項１ないし請求項９に記載のセメント硬化体の再生方法によって再生されたセメント硬化体。
【請求項１１】
水酸化カルシウム溶液からなり、中性化したセメント硬化体に対して付与されることを特徴とするセメント硬化体の再生材。
【請求項１２】
前記水酸化カルシウム溶液は、純水と酸化カルシウムとを混合した純粋な水酸化カルシウム溶液であることを特徴とする請求項１１に記載のセメント硬化体の再生材。
【請求項１３】
前記酸化カルシウムとして、貝殻焼成カルシウムを用いることを特徴とする請求項１２に記載のセメント硬化体の再生材。
【発明の詳細な説明】
【技術分野】
【０００１】
本発明は、中性化によって劣化したセメント硬化体の再生方法、このセメント硬化体の再生方法によって再生されたセメント硬化体、およびセメント硬化体の再生材に関する。
【背景技術】
【０００２】
近年、建造物等を構成するコンクリート等のセメント硬化体が酸性雨や空気中に含有される炭酸ガス等に長年さらされ続けることによるセメント硬化体の劣化や、さらにはセメント硬化体の内部に配設された鉄筋の錆化等が問題になっている。
【０００３】
ここで、セメント硬化体とは、セメントと、骨材と、水と、必要に応じて混和材等とを含有したセメント組成物を硬化させたコンクリート、モルタル、セメントペーストの硬化体の総称であり、以下セメント硬化体として、コンクリートを用いて説明する。このセメントの主材料であるケイ酸、酸化カルシウムと水とが反応することにより、ケイ酸カルシウム水和物となり、このケイ酸カルシウム水和物が、前記骨材を接着する接着材の主成分となっている。しかし、このコンクリートは、空気中に含有される炭酸ガスや、この炭酸ガスと反応してｐＨ５．６以下となった酸性雨、あるいは自動車の排気ガス等の二酸化炭素にさらされ続けることにより、コンクリートの接着材の主成分であるケイ酸カルシウム水和物のケイ酸カルシウムが二酸化炭素と反応して、炭酸カルシウムとゲル状のケイ酸（シリカゲル）とに分解されてしまうことがわかっている。さらに、酸性雨の主成分は硫酸と硝酸であるが、コンクリートが、酸性雨にさらされ続けることにより、この酸性雨の硫酸がカルシウムと反応して、硫酸カルシウム（石膏）になってしまうこともわかっている。このように、ケイ酸カルシウムが二酸化炭素によって炭酸カルシウムに変化してしまうことにより、強アルカリ性であったコンクリートが酸性に傾いて中性化してしまうこととなっていた。
【０００４】
また、地震や荷重等によりコンクリートに亀裂が発生した場合には、コンクリートの強度が低下するとともに、この亀裂を介してコンクリートの内部も酸性雨や炭酸ガス等にさらされることとなるので、コンクリートの内部のケイ酸カルシウムも炭酸カルシウムおよびケイ酸に分解されてしまうことにより、コンクリートの中性化が進むおそれがあった。
【０００５】
ここで、コンクリートの内部に鉄筋が配設されている場合、鉄筋表面には、コンクリートの強アルカリ性によって不動態皮膜が形成され、この不動態皮膜により鉄筋は酸化から保護されている。しかし、前述のようにコンクリートの中性化により、鉄筋の不動態皮膜が破壊されてしまい、これにより、この鉄筋は、炭酸カルシウムや、侵入した空気中の酸素や水に接触したり、さらにはコンクリート亀裂等を介して酸性雨や炭酸ガス等にさらされることにより、錆化して強度が低下してしまうおそれがあった。さらに、この鉄筋が錆化によって膨張してしまうと、鉄筋が内部からコンクリートを圧迫してしまい、この結果、コンクリートの強度が低下して崩壊してしまうおそれがあった。
【０００６】
そこで、従来より、劣化したコンクリートの亀裂に補修剤を充填することによりコンクリートの強度を補強するコンクリートの補修方法が考えられている（例えば、特許文献１、特許文献２参照）。
【先行技術文献】
【特許文献】
【０００７】
【特許文献１】特開２００８−２８０２１３号公報
【特許文献２】特開２００９−０１９３５４号公報
【発明の開示】
【発明が解決しようとする課題】
【０００８】
しかし、前述の特許文献１や特許文献２に記載のコンクリートの補修方法によれば、コンクリートの亀裂に補修剤を充填することによりコンクリートの強度を補強し、コンクリートの内部に酸性雨や炭酸ガス等が侵入してしまうことを防止することはできるが、炭酸カルシウムおよびゲル状のケイ酸はコンクリートの内部にそのまま残存することとなり、コンクリートは中性または酸性に傾いたままであった。このため、従来のコンクリートの補修方法では、鉄筋の錆化を確実に防止することができないおそれがあるという問題を有していた。
【０００９】
本発明はこれらの点に鑑みてなされたものであり、劣化したセメント硬化体を容易に再生することができ、また、中性化したセメント硬化体をアルカリに変化させることにより、セメント硬化体の内部に配置された鉄筋等のセメント硬化体の支持材の錆化、腐食化を防止することが可能なセメント硬化体の再生方法、このセメント硬化体の再生方法によって再生されたセメント硬化体、およびセメント硬化体の再生材を提供することを目的とする。
【課題を解決するための手段】
【００１０】
前記目的を達成するため、本発明に係るセメント硬化体の再生方法の特徴は、中性化したセメント硬化体に対して、水酸化カルシウム溶液からなる再生材を付与してセメント硬化体を再生することを特徴とする。
【００１１】
ここで、本発明においてセメント硬化体とは、セメントと、骨材と、水と、必要に応じて混和材等とを含有したセメント組成物を硬化させたセメント硬化体、モルタル、セメントペーストの硬化体の総称である。また、本発明においてセメント硬化体の中性化とは、アルカリ性だったセメント硬化体が酸性へ傾くことをいう。
【００１２】
この本発明に係るセメント硬化体の再生方法によれば、前記中性化したセメント硬化体中に存在するケイ酸を前記水酸化カルシウムと反応させて、ケイ酸カルシウム水和物に変化させるとともに、中性化したセメント硬化体をアルカリ性に変化させることができる。
【００１３】
また、前記再生材を、純水および酸化カルシウムを混合して得た純粋な水酸化カルシウム溶液としたり、さらに、前記酸化カルシウムとして、貝殻焼成カルシウムを用いることが好ましい。これにより、より確実に、ゲル状のケイ酸を水酸化カルシウムと反応させてケイ酸カルシウムに変化させることができるとともに、中性化したセメント硬化体をアルカリ性に変化させることができる。
【００１４】
また、前記セメント硬化体に前記再生材を付与する前に、前記セメント硬化体の中性化の有無を診断することが好ましい。これにより、セメント硬化体の再生が必要な箇所にのみ再生材を付与することができ、再生材の使用の無駄を省くことができるとともに、効率よくセメント硬化体を再生することができる。
【００１５】
また、前記セメント硬化体における中性化した部分の一部を除去して、該除去部に充填材を充填することが好ましい。これにより、劣化したセメント硬化体の補強を行うことができる。
【００１６】
また、前記セメント硬化体の内部に金属材料からなる支持材が配設されているセメント硬化体の再生方法において、前記除去部において露出した前記支持材に、補修処理を施すことが好ましい。これにより、劣化したセメント硬化体の補強を行うことができ、さらに、前記補修処理として防錆処理を施すことにより、金属材料からなる支持材の錆化を防止することができる。
【００１７】
また、前記セメント硬化体に前記再生材を付与した後に、前記セメント硬化体を乾燥させ、その後、少なくとも前記再生材を付与した部分の表面を、シール材によって被覆することが好ましい。これにより、セメント硬化体の内部に酸性雨や炭酸ガス等の二酸化炭素が侵入するのを防止することができ、再生しアルカリ性に変化したセメント硬化体が再度中性化してしまうことを防止することができる。
【００１８】
さらに、前記シール材として、分子構造の内部にカルボキシル基（ＣＯＯＨ基）を有する変性ポリエステル樹脂を用いることが好ましい。これにより、カルボキシル基のＨがセメント硬化体の主成分であるＣａと反応してカルボン酸カルシウムとなり皮膜化し、このカルボン酸カルシウムが強固な化学結合をするため、セメント硬化体への接着性を高めることができ、より確実にセメント硬化体が再度中性化してしまうことを防止することができる。
【００１９】
本発明に係る再生されたセメント硬化体の特徴は、前記セメント硬化体の再生方法によって再生されたセメント硬化体である点にある。
【００２０】
本発明に係る再生されたセメント硬化体によれば、中性化したセメント硬化体に対して水酸化カルシウム溶液からなる再生材が付与されることにより、ゲル状のケイ酸が水酸化カルシウムと反応してケイ酸カルシウムに変化するとともに、中性化したセメント硬化体がアルカリ性に変化している。
【００２１】
本発明に係るセメント硬化体の再生材の特徴は、水酸化カルシウム溶液からなり、中性化したセメント硬化体に対して付与される点にある。
【００２２】
本発明に係るセメント硬化体の再生材によれば、中性化したセメント硬化体に対して付与されることにより、ゲル状のケイ酸を水酸化カルシウムと反応させてケイ酸カルシウムに変化させるとともに、中性化したセメント硬化体をアルカリ性に変化させることができる。
【００２３】
また、前記水酸化カルシウム溶液は、純水と酸化カルシウムとを混合した純粋な水酸化カルシウム溶液であることが好ましく、さらに、前記酸化カルシウムとして、貝殻焼成カルシウムを用いることが好ましい。これにより、より確実に、ゲル状のケイ酸を水酸化カルシウムと反応させてケイ酸カルシウムに変化させることができるとともに、中性化したセメント硬化体をアルカリ性に変化させることができる。
【発明の効果】
【００２４】
以上述べたように、本発明に係るセメント硬化体の再生方法、この再生方法によって再生されたセメント硬化体、およびセメント硬化体の再生材によれば、劣化したセメント硬化体を容易に再生することができる。また、中性化したセメント硬化体をアルカリに変化させることにより、セメント硬化体の内部に配設された鉄筋等の金属材料からなる支持材の不動態皮膜を回復させて、支持材の錆化、腐食化を防止することが可能となる。
【図面の簡単な説明】
【００２５】
【図１】本発明に係るセメント硬化体の再生方法の一実施形態の各工程を示すフローチャート
【図２】図１に示す発明において再生する前の中性化したセメント硬化体を示す概略断面図
【図３】図１に示すセメント硬化体の再生方法の各工程のうち除去・充填工程の各工程を示すフローチャート
【図４】図３の除去・充填工程のうち除去工程後のセメント硬化体を示す概略断面図
【図５】図１のセメント硬化体の再生方法の各工程のうち再生材付与工程後のセメント硬化体を示す概略断面図
【図６】図１のセメント硬化体の再生方法の各工程のうち被覆工程中のセメント硬化体を示す概略断面図
【発明を実施するための最良の形態】
【００２６】
以下、本発明に係るセメント硬化体の再生方法の一実施形態について説明する。本実施形態においては、セメント硬化体としてコンクリートの硬化体（以下、コンクリートという）を用いて説明するが、本発明のセメント硬化体は、コンクリートに限定されるものではなく、モルタル、セメントペーストの硬化体も含まれる。
【００２７】
図１は、本実施形態に係るコンクリートの再生方法を示すフローチャートであり、図１に示すように、まず、コンクリートの中性化を診断する診断工程を行う（ＳＴ１）。
【００２８】
ここで、図２に示すように、コンクリート１の接着材の主成分であるケイ酸カルシウム水和物のケイ酸カルシウムは、酸性雨や炭酸ガス等の二酸化炭素にさらされ続けることにより、炭酸カルシウム２およびゲル状のケイ酸３（シリカゲル）に分解されてしまい、これにより、コンクリート１が中性化することとなる。なお、図２、図４乃至図６においてコンクリート１の骨材の図示は省略する。
【００２９】
診断工程は、コンクリート１の表面の中性化を診断する他、中性化深さの診断を行うことが好ましい。中性化深さの診断は、例えば、はつり法やコア法により、コンクリート１のはつり面やコアの割裂面等にフェノールフタレイン溶液等のｐＨ指示薬を噴霧することにより行う。フェノールフタレイン溶液を用いる場合、非発色の部分は中性化していると判断し、赤紫色に発色した部分はアルカリ性を維持していると判断することによりコンクリート１の中性化の診断を行う。そして、赤紫色に発色した境界部分から非発色のコンクリート１の表面までの距離を測定することにより、コンクリート１の中性化深さを診断する。なお、本発明におけるコンクリート１の中性化の診断は、本実施形態の診断方法に限定されず、コンクリート１の中性化の調査目的やコンクリート１建造物等の現場状況に応じて種々の診断方法を用いることが可能である。
【００３０】
続いて、前記診断工程において中性化したと診断されたコンクリート１の一部を除去し、該除去部に充填材を充填する除去・充填工程を行う（ＳＴ２）。
【００３１】
この除去・充填工程は、前記診断工程において中性化したと診断されたコンクリート１のうち所定の条件を満たす一部に対して行われる。そこで、除去・充填工程においては、図３に示すように、まず、中性化したと診断されたコンクリート１の一部が所定の条件を満たすか否か判断する（ＳＴ２１）。ここで、所定の条件とは、例えば、診断工程において、前述の中性化深さの診断を行った結果に応じて、中性化深さが所定寸法以上であるか否かや、中性化した部分がコンクリート１の内部に配設された金属材料からなる支持材（本実施形態においては鉄筋）５まで到達しているか否か等をいい、現場等に応じて種々の条件を設定することが可能である。
【００３２】
そして、中性化したコンクリート１の一部が所定の条件を満たす場合には（ＳＴ２１においてＹｅｓ）、まず、図４に示すように、中性化したと診断されたコンクリート１のうち所定の条件を満たす一部のコンクリート１の表面から除去する（ＳＴ２２）。
【００３３】
続いて、中性化したコンクリート１の一部を除去した際にコンクリート１の内部に配設された鉄筋５が露出した場合には、この鉄筋５のうち前記コンクリート１が除去された除去部１０において露出した部分に補修処理を施す（ＳＴ２３）。補修処理の例としては、例えば、鉄筋５に対して錆落とし等を行うケレン工事や、鉄筋５に対して防錆剤を塗布する防錆処理、さらに、補強部材等によって鉄筋５を補強する補強処理等の補修処理が挙げられる。各補修処理は、単独で行ってもいいが、鉄筋５の状態に応じて各補修処理を組み合わせて行うことが好ましい。
【００３４】
その後、図５に示すように、コンクリート１を除去した除去部に、例えば、ポリマーセメント等からなる充填材６を充填し（ＳＴ２４）、除去・充填工程を終了する。
【００３５】
一方、中性化したコンクリート１の一部が所定の条件を満たさない場合には、（ＳＴ２１においてＮｏ）、そのまま、除去・充填工程を終了する。
【００３６】
続いて、中性化したコンクリート１に対して、水酸化カルシウム溶液からなる再生材７を付与する再生材付与工程を行う（ＳＴ３）。
【００３７】
このＳＴ３において中性化したコンクリート１に、水酸化カルシウムを含有する再生材７を付与することにより、中性化したコンクリート１のケイ酸３と水酸化カルシウムを反応させて、ケイ酸カルシウム水和物８に変化させることができる。
【００３８】
このコンクリート１の再生材７は、精製水、好ましくは純水と、酸化カルシウムとを混合して製造される純粋な水酸化カルシウム溶液であることが好ましい。酸化カルシウムとしては、貝殻焼成カルシウム粉体を用いることが好ましく、さらに、この貝殻焼成カルシウム粉体は、貝殻、好ましくは二枚貝の貝殻に焼成処理および粉砕処理を行うことにより製造される。材料として用いられる二枚貝の貝殻としては、ほたて貝、アサリ、シジミ、ハマグリ、カキ、ホッキ貝等の種々の貝殻を利用することが可能であるが、前記ケイ酸３と水酸化カルシウムとを反応させてケイ酸カルシウム水和物８に変化させる等の観点からは、特に、ほたて貝を用いることが効果的である。
【００３９】
この貝殻焼成カルシウム粉体を用いた再生材７の製造方法の一例について、以下説明する。
【００４０】
まず、貝殻を所定時間煮沸する殺菌・洗浄処理を行った後、この貝殻を粗く粉砕する第１粉砕処理を行って、被粉砕貝殻を得る。次に、前記被粉砕貝殻を焼成する焼成処理を行って、被粉砕貝殻を酸化カルシウムとした後、焼成した被粉砕貝殻を所定の温度下において放置することにより熟成させる熟成処理を行う。この焼成処理および熟成処理により、被粉砕貝殻は、灰となって砕ける状態となる。さらに、この被粉砕貝殻をさらに細かく粉砕する第２粉砕処理を行うことにより、例えば、平均粒径が１２〜１５μｍ程度の貝殻焼成カルシウム粉体を製造する。この貝殻焼成カルシウム粉体を純水に添加して撹拌し、所定時間静置した後、この上澄み液を濾過することにより、再生材７を製造する。
【００４１】
なお、本発明に用いられる再生材７の製造方法は、前述の製造方法に限定されるものではなく、例えば、純水に貝殻焼成カルシウム粉体を添加した混合液を用いてもよく、前記上澄み液を濾過しなくてもよい。また、貝殻焼成カルシウム粉体の製造方法としては、前述の製造方法に限定されるものではなく、主成分が酸化カルシウムである貝殻焼成カルシウムを製造するものであればよく、さらに、貝殻焼成カルシウム粉体の平均粒径も本実施形態に限定されず、さらに平均粒径が小さい貝殻焼成カルシウム粉体を用いてもよい。
【００４２】
さらに、ＳＴ３において中性化したコンクリート１に付与した再生材７を乾燥させた後、図６に示すように、少なくとも再生材７を付与した部分の表面を、シール材９によって被覆する被覆工程を行う（ＳＴ４）。
【００４３】
この被覆工程において用いられるシール材９としては、少なくとも二酸化炭素を透過しない材料により構成されており、さらには、分子構造の内部にカルボキシル基（ＣＯＯＨ基）を有する変性ポリエステル樹脂（例えば、パーマシールド（登録商標）；ヘルツ化学株式会社製）を用いることが好ましい。この変性ポリエステル樹脂は、カルボキシル基のＨがコンクリート１の主成分であるＣａと反応してカルボン酸カルシウムとなり皮膜化し、このカルボン酸カルシウムは強固な化学結合をするため、コンクリート１への接着性が高くなるからである。
【００４４】
このコンクリート１の再生方法によって、ゲル状のケイ酸３が、水酸化カルシウムと反応してケイ酸カルシウム水和物８に変化するとともに、コンクリート１がアルカリ性に変化して、コンクリート１が再生することとなる。本実施形態において再生したコンクリート１は、中性化したコンクリート１の一部が除去され充填物が充填されており、さらにコンクリート１の表面がシール材９によって被覆されている。
【００４５】
次に、本実施形態に係るコンクリート１の再生方法の作用について説明する。
【００４６】
本実施形態によれば、中性化したコンクリート１に対して、水酸化カルシウム溶液からなる再生材７を付与することにより、ゲル状のケイ酸３を水酸化カルシウムと反応させてケイ酸カルシウム水和物８に変化させるとともに、中性化したコンクリート１をアルカリ性に変化させることができる。
【００４７】
したがって、本実施形態に係るコンクリート１の再生方法は、劣化したセメント硬化体を容易に再生することができる。また、中性化したコンクリート１をアルカリに変化させることにより、コンクリート１の内部に配設された金属材料からなる支持材としての鉄筋５の不動態皮膜を回復させて、鉄筋５の錆化、腐食化を防止することが可能となる。
【００４８】
また、再生材７として、純水および酸化カルシウムを混合して得た純粋な水酸化カルシウム溶液を用いることが好ましく、さらに、前記酸化カルシウムとして、貝殻焼成カルシウムを用いることが好ましい。これにより、より確実に、ゲル状のケイ酸３を水酸化カルシウムと反応させてケイ酸カルシウム水和物８に変化させることができるとともに、中性化したコンクリート１をアルカリ性に変化させることができる。
【００４９】
また、中性化したコンクリート１に再生材７を付与する前に、コンクリート１の中性化の有無を診断することにより、コンクリート１の再生が必要な箇所にのみ再生材７を付与することができ、再生材７の使用の無駄を省くことができるとともに、効率よくコンクリート１を再生することができる。
【００５０】
さらに、中性化したコンクリート１に再生材７を付与する前に、前記コンクリート１における所定の条件を満たした中性化した部分の一部を除去して、該除去部１０に充填材６を充填したり、さらには、該除去部１０から露出した鉄筋５に補修処理を行うことにより、劣化したコンクリート１の補強を行うことができる。特に前記補修処理として防錆処理を行うことにより、鉄筋５の錆化を防止することができる。
【００５１】
さらにまた、中性化したコンクリート１に再生材７を付与した後、少なくとも再生材７を付与したコンクリート１の表面を、シール材９によって被覆することにより、コンクリート１の内部に酸性雨や炭酸ガス等の二酸化炭素が侵入するのを防止することができ、再生しアルカリ性に変化したコンクリート１が再度中性化してしまうことを防止することができる。また、このシール材９として、分子構造の内部にカルボキシル基（ＣＯＯＨ基）を有する変性ポリエステル樹脂を用いることにより、カルボキシル基のＨがコンクリート１の主成分であるＣａと反応してカルボン酸カルシウムとなり皮膜化し、このカルボン酸カルシウムが強固な化学結合をするため、シール材９のコンクリート１に対する接着性を高めることができ、より確実にコンクリート１が再度中性化してしまうことを防止することができる。
【００５２】
なお、本発明は前記実施形態に限定されるものではなく、必要に応じて種々変更することが可能である。
【符号の説明】
【００５３】
１  コンクリート（セメント硬化体）
２  炭酸カルシウム
３  ゲル状のケイ酸
５  鉄筋
６  充填材
７  再生材
８  ケイ酸カルシウム
９  シール材
１０  除去部
【図１】
2012082090.tif 000003
【図２】
2012082090.tif 000004
【図３】
2012082090.tif 000005
【図４】
2012082090.tif 000006
【図５】
2012082090.tif 000007
【図６】
2012082090.tif 000008